(57)【要約】【課題】  本発明は、わずかな分散力で粒子がほぐれやすく、非磁性塗料中における分散性に優れた磁気記録媒体の非磁性下地層用非磁性粒子粉末、該非磁性下地層用非磁性粒子粉末を用いて得られる非磁性下地層用非磁性塗料、及び、非磁性下地層を薄層化した場合にもドロップアウトを低減することが可能な磁気記録媒体を提供する。【解決手段】  ヘマタイト粒子粉末又は含水酸化鉄粒子粉末と共にモース硬度７．０〜９．０、比重が４．５以上の無機粒子粉末をヘマタイト粒子粉末又は含水酸化鉄粒子粉末に対して０．０１〜０．２重量％存在させた磁気記録媒体の非磁性下地層用非磁性粒子粉末、該非磁性粒子粉末を用いた非磁性塗料並びに前記非磁性粒子粉末を用いた磁気記録媒体である。【選択図】  なし【特許請求の範囲】
【請求項１】
ヘマタイト粒子粉末又は含水酸化鉄粒子粉末と共にモース硬度７．０〜９．０の無機粒子粉末が存在することを特徴とする磁気記録媒体の非磁性下地層用非磁性粒子粉末。
【請求項２】
無機粒子粉末の比重が４．５以上であることを特徴とする請求項１記載の磁気記録媒体の非磁性下地層用非磁性粒子粉末。
【請求項３】
無機粒子粉末の存在量がヘマタイト粒子粉末又は含水酸化鉄粒子粉末に対して０．０１〜０．２重量％であることを特徴とする請求項１又は請求項２記載の磁気記録媒体の非磁性下地層用非磁性粒子粉末。
【請求項４】
無機粒子粉末がタングステンカーバイドであることを特徴とする請求項１及至請求項３のいずれかに記載の磁気記録媒体の非磁性下地層用非磁性粒子粉末。
【請求項５】
ヘマタイト粒子粉末又は含水酸化鉄粒子粉末と無機粒子粉末のいずれか一種以上の粒子表面が、アルミニウムの水酸化物、アルミニウムの酸化物、ケイ素の水酸化物、ケイ素の酸化物から選ばれる少なくとも一種からなる化合物によって被覆されていることを特徴とする請求項１及至請求項４のいずれかに記載の磁気記録媒体の非磁性下地層用非磁性粒子粉末。
【請求項６】
ヘマタイト粒子粉末又は含水酸化鉄粒子粉末に無機粒子粉末を添加した後に、湿式分散処理を行うことを特徴とする請求項１及至請求項４のいずれかに記載の磁気記録媒体の非磁性下地層用非磁性粒子粉末の製造法。
【請求項７】
ヘマタイト粒子粉末又は含水酸化鉄粒子粉末に無機粒子粉末を添加して、湿式分散処理を行った後に、ヘマタイト粒子粉末又は含水酸化鉄粒子粉末と無機粒子粉末のいずれか一種以上の粒子表面を、アルミニウムの水酸化物、アルミニウムの酸化物、ケイ素の水酸化物、ケイ素の酸化物から選ばれる少なくとも一種からなる化合物によって被覆することを特徴とする請求項５記載の磁気記録媒体の非磁性下地層用非磁性粒子粉末の製造法。
【請求項８】
非磁性粒子粉末、結合剤樹脂と溶剤を含む非磁性塗料において、前記非磁性粒子粉末が請求項１乃至請求項５のいずれかに記載の非磁性下地層用非磁性粒子粉末であることを特徴とする非磁性塗料。
【請求項９】
非磁性支持体、該非磁性支持体上に形成される非磁性粒子粉末と結合剤樹脂とを含む非磁性下地層及び該非磁性下地層の上に形成される磁性粒子粉末と結合剤樹脂とを含む磁気記録層からなる磁気記録媒体において、前記非磁性粒子粉末が請求項１乃至請求項５のいずれかに記載の非磁性下地層用非磁性粒子粉末であることを特徴とする磁気記録媒体。
【請求項１０】
非磁性支持体、該非磁性支持体上に形成される非磁性粒子粉末と結合剤樹脂とを含む非磁性下地層、該非磁性下地層の上に形成される磁性粒子粉末と結合剤樹脂とを含む磁気記録層及び、前記非磁性支持体の他方の面に形成されるバックコート層からなる磁気記録媒体において、前記非磁性粒子粉末が請求項１乃至請求項５のいずれかに記載の非磁性下地層用非磁性粒子粉末であることを特徴とする磁気記録媒体。
【発明の詳細な説明】
【技術分野】
【０００１】
本発明は、わずかな分散力で粒子がほぐれやすく、非磁性塗料中における分散性に優れた磁気記録媒体の非磁性下地層用非磁性粒子粉末、該非磁性下地層用非磁性粒子粉末を用いて得られる非磁性下地層用非磁性塗料、及び、非磁性下地層を薄層化した場合にもドロップアウトを低減することが可能な磁気記録媒体を提供する。
【背景技術】
【０００２】
従来、オーディオ用、ビデオ用、コンピューター用の磁気記録再生用機器の小型軽量化、長時間記録化、高密度記録化、及び記録容量の増大化が求められており、以前と比べ、記録されるキャリアー信号の周波数が短波長領域に移行し、磁気テープの表面からの磁化深度が著しく浅くなると共に、磁気記録媒体の高出力特性、殊に、Ｓ／Ｎ比を向上させるために、磁気記録層を薄層化する傾向にある。
【０００３】
しかしながら、上記磁気記録層が薄層化することによって、磁気記録層の表面平滑化が困難になること及び塗膜強度の低下が問題となってきており、現在、上記磁気記録層の薄層化に対しては、ベースフィルム等の非磁性支持体上に針状へマタイト粒子粉末等の非磁性粒子粉末を結合剤樹脂中に分散させてなる下地層（以下、「非磁性下地層」という。）を少なくとも一層設けることにより、磁気記録媒体の表面平滑性及び強度向上を図っている。
【０００４】
近年、オーディオテープやビデオテープの更なる長時間記録化、及びパーソナルコンピュータやオフィスコンピューターの普及から外部記憶媒体としてデータを記録するための磁気テープ（バックアップテープ）のより一層の記録容量向上が強く要求されているが、テープ１巻当たりの大きさが規定されているオーディオ、ビデオテープ及びバックアップテープの場合、長時間記録化や高記録容量化のためには、テープ全厚を薄くして１巻当たりのテープ長さを長くする必要がある。そのため、磁気記録層のみならず、非磁性下地層及び非磁性支持体の薄層化も強く要求されており、例えば、従来のバックアップテープは非磁性下地層厚みが３〜５μｍであったものが、近年では１〜３μｍまで薄層化してきている。
【０００５】
殊に、非磁性下地層を薄層化した場合、非磁性粒子粉末の分散レベルが磁気記録媒体の表面平滑性に大きく影響し、従来の膜厚では問題とならなかった非磁性粒子粉末の分散粒子径であっても、薄層化することにより非磁性下地層表面上に突起を生じ、該突起が磁気記録層表面上にまで影響することにより、磁気記録層の表面平滑性が悪くなり、ドロップアウトが発生しやすくなる。
【０００６】
また、オーディオテープ、ビデオテープ及びコンピュータのバックアップテープは高速で繰り返し使用されるため、非磁性下地層を薄層化した場合でも、テープ強度が従来並みに維持できることが要求されている。
【０００７】
更に、磁気記録媒体の生産レートを向上させる努力がなされており、その方法のひとつとして非磁性粒子粉末の分散性向上があり、二次凝集体が少なく、わずかな分散力で粒子ひとつひとつにほぐれて樹脂や溶剤に濡れやすい非磁性粒子粉末が求められてきている。
【０００８】
従来、磁気記録媒体の諸特性改善のために非磁性下地層用非磁性粒子粉末としてモース硬度の高い無機化合物を用いる試みがなされており、非磁性下地層の非磁性顔料中に、モース硬度５以上の板状顔料粒子を含有させる方法（特許文献１）、非磁性下地層にモース硬度４以上の無機粉末を含ませる方法（特許文献２）、非磁性下地層に２種類以上のモース硬度５以上の非磁性粉末を含ませる方法（特許文献３）、非磁性下地層に添加する非磁性粉末の比重を上層の強磁性粉末よりも大きいものにする方法（特許文献４）等が知られている。
【０００９】
【特許文献１】特開２００４−２５３０６９号公報
【特許文献２】特開２００２−１５４１４号公報
【特許文献３】特開平９−６３０４１号公報
【特許文献４】特開平４−３２５９１６号公報
【発明の開示】
【発明が解決しようとする課題】
【００１０】
非磁性下地層を薄層化した場合でも、表面平滑性及び強度に優れると共に、ドロップアウトが少ない磁気記録媒体を得ることのできる非磁性下地層用非磁性粒子粉末は、現在最も要求されているところであるが、未だ得られていない。
【００１１】
即ち、前出特許文献１乃至３には、非磁性下地層にモース硬度の高い無機粉末を含ませることが記載されているが、後出比較例に示す通り、非磁性塗料を製造する段階で、モース硬度の高い無機粒子粉末を含有させる、もしくは、モース硬度の高い無機粒子粉末を用いたのでは、非磁性粒子粉末の二次凝集体が解砕されていないため、高い分散性を得ることができず、非磁性下地層を薄層化した場合、得られる磁気記録媒体のドロップアウトの低減、表面平滑性、及び耐久性が十分とは言い難いものである。
【００１２】
また、特許文献４には、下層に添加する非磁性粉末の比重が強磁性粉末よりも０．５以上大きいものを用いることが記載されているが、硬さについては特に言及されておらず、非磁性粒子粉末の二次凝集体を効率よく解砕できないため、この非磁性粒子粉末を用いて得られる磁気記録媒体のドロップアウトの低減が十分とは言い難いものである。
【課題を解決するための手段】
【００１３】
本発明者らは、前記課題を解決すべく鋭意研究を重ねた結果、ヘマタイト粒子粉末又は含水酸化鉄粒子粉末と共にモース硬度７．０〜９．０の無機粒子粉末が存在する非磁性粒子粉末は、わずかな分散力で粒子がほぐれやすく、非磁性塗料中における分散性に優れていることから、該非磁性粒子粉末を用いて得られる非磁性塗料は分散性に優れると共に、非磁性下地層を薄層化した場合にもドロップアウトを低減することが可能な磁気記録媒体が得られることを見いだし、本発明をなすに至った。
【００１４】
即ち、本発明は、ヘマタイト粒子粉末又は含水酸化鉄粒子粉末と共にモース硬度７．０〜９．０の無機粒子粉末が存在することを特徴とする磁気記録媒体の非磁性下地層用非磁性粒子粉末である（本発明１）。
【００１５】
また、本発明は、無機粒子粉末の比重が４．５以上であることを特徴とする本発明１の磁気記録媒体の非磁性下地層用非磁性粒子粉末である（本発明２）。
【００１６】
また、本発明は、無機粒子粉末の存在量がヘマタイト粒子粉末又は含水酸化鉄粒子粉末に対して０．０１〜０．２重量％であることを特徴とする本発明１又は２の磁気記録媒体の非磁性下地層用非磁性粒子粉末である（本発明３）。
【００１７】
また、本発明は、無機粒子粉末がタングステンカーバイドであることを特徴とする本発明１及至３いずれかの磁気記録媒体の非磁性下地層用非磁性粒子粉末である（本発明４）。
【００１８】
また、本発明は、ヘマタイト粒子粉末又は含水酸化鉄粒子粉末と無機粒子粉末のいずれか１種以上の粒子表面が、アルミニウムの水酸化物、アルミニウムの酸化物、ケイ素の水酸化物、ケイ素の酸化物から選ばれる少なくとも一種からなる化合物によって被覆されていることを特徴とする本発明１及至４のいずれかの磁気記録媒体の非磁性下地層用非磁性粒子粉末である（本発明５）。
【００１９】
また、本発明は、ヘマタイト粒子粉末又は含水酸化鉄粒子粉末に無機粒子粉末を添加した後に、湿式分散処理を行うことを特徴とする本発明１及至４のいずれかの磁気記録媒体の非磁性下地層用非磁性粒子粉末の製造法である（本発明６）。
【００２０】
また、本発明は、ヘマタイト粒子粉末又は含水酸化鉄粒子粉末に無機粒子粉末を添加して、湿式分散処理を行った後に、ヘマタイト粒子粉末又は含水酸化鉄粒子粉末と無機粒子粉末のいずれか１種以上の粒子表面を、アルミニウムの水酸化物、アルミニウムの酸化物、ケイ素の水酸化物、ケイ素の酸化物から選ばれる少なくとも一種からなる化合物によって被覆することを特徴とする本発明５の磁気記録媒体の非磁性下地層用非磁性粒子粉末の製造法である（本発明７）。
【００２１】
また、本発明は、非磁性粒子粉末、結合剤樹脂と溶剤を含む非磁性塗料において、前記非磁性粒子粉末が本発明１乃至５のいずれかの非磁性下地層用非磁性粒子粉末であることを特徴とする非磁性塗料である（本発明８）。
【００２２】
また、本発明は、非磁性支持体、該非磁性支持体上に形成される非磁性粒子粉末と結合剤樹脂とを含む非磁性下地層及び該非磁性下地層の上に形成される磁性粒子粉末と結合剤樹脂とを含む磁気記録層からなる磁気記録媒体において、前記非磁性粒子粉末が本発明１乃至５のいずれかの非磁性下地層用非磁性粒子粉末であることを特徴とする磁気記録媒体である（本発明９）。
【００２３】
また、本発明は、非磁性支持体、該非磁性支持体上に形成される非磁性粒子粉末と結合剤樹脂とを含む非磁性下地層、該非磁性下地層の上に形成される磁性粒子粉末と結合剤樹脂とを含む磁気記録層及び、前記非磁性支持体の他方の面に形成されるバックコート層からなる磁気記録媒体において、前記非磁性粒子粉末が本発明１乃至５のいずれかの非磁性下地層用非磁性粒子粉末であることを特徴とする磁気記録媒体である（本発明１０）。
【発明の効果】
【００２４】
本発明に係る非磁性粒子粉末は、わずかな分散力で粒子がほぐれやすく、非磁性塗料中における分散性に優れているので、磁気記録媒体の非磁性下地層用非磁性粒子粉末として好適である。
【００２５】
本発明に係る非磁性塗料は、本発明に係る分散性に優れた磁気記録媒体の非磁性下地層用非磁性粒子粉末を用いることにより、高い表面平滑性及び強度を有する非磁性下地層を得ることができるので、磁気記録媒体の非磁性下地層用非磁性塗料として好適である。
【００２６】
本発明に係る磁気記録媒体は、生産性に優れると共に、本発明に係る非磁性粒子粉末を用いることにより、非磁性下地層を薄層化した場合にもドロップアウトを低減することが可能であるので、高密度磁気記録媒体として好適である。
【発明を実施するための最良の形態】
【００２７】
本発明の構成をより詳しく説明すれば次の通りである。
【００２８】
先ず、本発明に係る磁気記録媒体用の非磁性下地層用非磁性粒子粉末（以下、「非磁性粒子粉末」という。）について述べる。
【００２９】
本発明に係る非磁性粒子粉末は、ヘマタイト粒子粉末又は含水酸化鉄粒子粉末と共に硬度７．０〜９．０の無機粒子粉末が存在する非磁性粒子粉末からなる。
【００３０】
本発明におけるヘマタイト粒子又は含水酸化鉄粒子は、粒子内部にＡｌ、Ｚｒ、Ｔｉ、Ｐ、Ｓｎ、Ｓｂ又はＭｎ等の異種元素を含有させてもよい。殊に、得られる磁気記録媒体の強度向上を考慮した場合、粒子内部にアルミニウムを含有させたヘマタイト粒子又は含水酸化鉄粒子を用いることが好ましい。粒子内部に含有させる異種元素は、各元素換算で０．０５〜５０重量％が好ましく、より好ましくは０．１０〜４０重量％、更により好ましくは０．１５〜３０重量％である。
【００３１】
本発明におけるヘマタイト粒子又は含水酸化鉄粒子の粒子形状は、針状、紡錘状、米粒状、球状、粒状、多面体状、フレーク状、鱗片状及び板状等のいずれの形状であってもよい。得られる磁気記録媒体の塗膜強度を考慮すれば、軸比（平均一次長軸径と平均一次短軸径の比）（以下、「軸比」という。）が２．０〜２０．０の針状、紡錘状及び米粒状が好ましく、より好ましくは２．２５〜１８．０、更により好ましくは２．５〜１５．０である。
【００３２】
本発明におけるヘマタイト粒子粉末又は含水酸化鉄粒子粉末の平均一次長軸径は、０．００５〜０．３０μｍであり、好ましくは０．０１０〜０．２５μｍ、より好ましくは０．０１５〜０．２０μｍである。
【００３３】
本発明におけるヘマタイト粒子粉末又は含水酸化鉄粒子粉末のＢＥＴ比表面積値は通常２５〜３００ｍ２／ｇである。
【００３４】
本発明におけるヘマタイト粒子粉末又は含水酸化鉄粒子粉末の分散圧５ｂａｒにおける体積基準平均径（Ｄ５０）５ｂａｒは、通常、２．７０μｍを超える値を有している。本発明において、（Ｄ５０）５ｂａｒが２．７０μｍ以下の非磁性粒子粉末を得るためには、粒子粉末の（Ｄ５０）５ｂａｒもまた可能な限り低いものが好ましい。その上限値は、より好ましくは５．００μｍであり、更により好ましくは４．５０μｍである。
【００３５】
本発明におけるヘマタイト粒子粉末又は含水酸化鉄粒子粉末の分散圧３ｂａｒにおける体積基準平均径（Ｄ５０）３ｂａｒは、通常、３．００μｍを超える値を有している。本発明において、（Ｄ５０）３ｂａｒが３．００μｍ以下の非磁性粒子粉末を得るためには、粒子粉末の（Ｄ５０）３ｂａｒもまた可能な限り低いものが好ましい。その上限値は、より好ましくは６．００μｍであり、更により好ましくは５．５０μｍである。
【００３６】
本発明における無機粒子粉末は、モース硬度７．０〜９．０のものであれば何を用いてもよく、好ましくは７．５〜９．０、より好ましくは８．０〜９．０である。具体的にはモース硬度が９であるタングステンカーバイド（ＷＣ）、ボロンカーバイド（Ｂ４Ｃ）、炭化珪素（ＳｉＣ）、アルミナ（Ａｌ２Ｏ３）、炭化ジルコニウム（ＺｒＣ）、炭化タリウム（ＴａＣ）、窒化チタン（ＴｉＮ）、モース硬度が８である炭化チタン（ＴｉＣ）、モース硬度が７である酸化ジルコニウム（ＺｒＯ）、酸化クロム（ＩＩＩ）（Ｃｒ２Ｏ３）、石英（ＳｉＯ２）等が挙げられる。モース硬度が７．０未満の場合には、本発明におけるヘマタイト粒子粉末又は含水酸化鉄粒子粉末の凝集体を粉砕しにくく、わずかな分散力で粒子がほぐれる非磁性粒子粉末を得ることが困難となる。また、モース硬度が９．０を超える場合には、ヘマタイト粒子粉末又は含水酸化鉄粒子粉末の凝集体を粉砕する効果は大きく変わらず、ダイヤモンドのように高価なものとなるため、工業的には適さない。
【００３７】
本発明における無機粒子粉末の比重は４．５以上が好ましく、殊に、含水酸化鉄粒子粉末を用いる場合には比重４．５以上ものが好ましく、また、ヘマタイト粒子粉末を用いる場合には比重５．５以上のものが好ましい。比重５．５以上のものとして、具体的にはタングステンカーバイド（ＷＣ）比重：１５．６、炭化タリウム（ＴａＣ）比重：１４．５、炭化ジルコニウム（ＺｒＣ）比重：６．９、酸化ジルコニウム（ＺｒＯ２）比重：５．９等が挙げられ、又、比重４．５〜５．５のものとしては、窒化チタン（ＴｉＮ）比重：５．２、酸化クロム（ＩＩＩ）（Ｃｒ２Ｏ３）比重：５．２、炭化チタン（ＴｉＣ）比重：４．９等が挙げられる。無機粒子粉末の比重が高いほど、少量の存在でヘマタイト粒子粉末又は含水酸化鉄粒子粉末の凝集体を効率良く粉砕することができるため、好ましくは比重が１５．６のタングステンカーバイド（ＷＣ）が好適に用いられる。
【００３８】
本発明のヘマタイト粒子粉末又は含水酸化鉄粒子粉末に存在させる無機粒子粉末の粒子径は、０．０８〜１．２０μｍが好ましく、より好ましくは０．０９〜１．１０μｍであり、更により好ましくは０．１０〜１．００μｍである。
【００３９】
本発明の無機粒子の形状は、粒状、針状、球状のいずれでもよい。
【００４０】
本発明における無機粒子粉末の存在量は、ヘマタイト粒子粉末又は含水酸化鉄粒子粉末に対して０．０１〜０．２０重量％が好ましく、より好ましくは０．０２〜０．１５重量％、更により好ましくは０．０３〜０．１０重量％である。０．０１重量％未満の場合には、ヘマタイト粒子粉末又は含水酸化鉄粒子粉末に存在する凝集体を一次粒子までほぐす効果が低く、本発明の目的とする非磁性粒子粉末を得ることが困難である。０．０１〜０．２０重量％の存在量により、分散圧３ｂａｒにおける体積基準平均粒子径（Ｄ５０）３ｂａｒを十分に低減することができるため、０．２０重量％を越えて必要以上に存在させる意味がない。
【００４１】
本発明に係る非磁性粒子粉末のモース硬度７．０〜９．０の無機粒子粉末を除いた平均一次長軸径は、０．００５〜０．３０μｍが好ましく、より好ましくは０．０１０〜０．２５μｍ、更により好ましくは０．０１５〜０．２０μｍである。
【００４２】
平均一次長軸径が０．３０μｍを超える場合には、非磁性粒子が大粒子となり、これを用いて非磁性下地層を形成した場合には、塗膜の表面平滑性が損なわれやすい。平均一次長軸径が０．００５μｍ未満の場合には、粒子の微細化による分子間力の増大により凝集を起こしやすく、その結果、粗大粒子が生成し非磁性塗料の製造時におけるビヒクル中への均一な分散が困難となる。
【００４３】
本発明に係る非磁性粒子の粒子形状は、針状、紡錘状、米粒状、球状、粒状、多面体状、フレーク状、鱗片状及び板状等のいずれの形状であってもよい。得られる磁気記録媒体の塗膜強度を考慮すれば、軸比が２．０〜２０．０の針状、紡錘状及び米粒状が好ましく、より好ましくは２．５〜１８．０、更により好ましくは３．０〜１５．０である。
【００４４】
本発明に係る非磁性粒子粉末のＢＥＴ比表面積値は、２５〜３００ｍ２／ｇである。
【００４５】
本発明に係る非磁性粒子粉末の分散圧５ｂａｒにおける体積基準平均径（Ｄ５０）５ｂａｒは、０．０１〜２．７０μｍであり、好ましくは０．０１〜２．６０μｍ、より好ましくは０．０１〜２．５０μｍである。
【００４６】
本発明に係る非磁性粒子粉末の分散圧３ｂａｒにおける体積基準平均径（Ｄ５０）３ｂａｒは、０．０１〜３．００μｍであり、好ましくは０．０１〜２．９０μｍ、より好ましくは０．０１〜２．８０μｍである。分散圧３ｂａｒにおける体積基準平均径（Ｄ５０）３ｂａｒが３．００μｍを超える場合には、非磁性下地層を薄層化した場合に、得られた磁気記録媒体の表面性が低下し、ドロップアウトが増加するため好ましくない。殊に、本発明に係る比重４．５以上の無機粒子粉末が存在する非磁性粒子粉末の場合には、３ｂａｒでの体積基準平均径（Ｄ５０）３ｂａｒは、０．０１〜２．９０μｍが好ましく、より好ましくは０．０１〜２．８０μｍ以下、更により好ましくは０．０１〜２．７０μｍである。無機粒子粉末の比重が４．５未満の場合、ヘマタイト粒子粉末又は含水酸化鉄粒子粉末の二次凝集体をほぐすために、強い分散力が必要となり、生産能力が低下するため好ましくない。
【００４７】
本発明に係る非磁性粒子粉末は、必要により、ヘマタイト粒子粉末又は含水酸化鉄粒子粉末と無機粒子粉末のいずれか１種以上の粒子表面を、アルミニウムの水酸化物、アルミニウムの酸化物、ケイ素の水酸化物及びケイ素の酸化物から選ばれた一種又は二種以上の化合物で被覆してもよく、化合物で被覆しない場合に比べ、分散圧３ｂａｒにおける体積基準平均粒子径（Ｄ５０）３ｂａｒを小さくすることができる。
【００４８】
化合物による被覆量は、化合物が被覆された非磁性粒子粉末に対してＡｌ換算、ＳｉＯ２換算又はＡｌ換算量とＳｉＯ２換算量との総和で０．０１〜２０重量％が好ましい。
【００４９】
０．０１重量％未満である場合には、３ｂａｒにおける体積基準平均粒子径（Ｄ５０）３ｂａｒの改良効果が得られない。０．０１〜２０重量％の被覆量により、分散圧３ｂａｒにおける体積基準平均粒子径（Ｄ５０）３ｂａｒの改良効果が得られるので、２０重量％を超えて必要以上に被覆する意味がない。
【００５０】
化合物で被覆されている本発明に係る非磁性粒子粉末（以下、「本発明５に係る非磁性粒子粉末」という。）は、化合物で被覆されていない本発明１及至本発明４に係る非磁性粒子粉末の場合とほぼ同程度の粒子サイズ及びＢＥＴ比表面積値を有している。又、分散圧５ｂａｒにおける体積基準平均径（Ｄ５０）５ｂａｒ及び３ｂａｒにおける体積基準平均径（Ｄ５０）３ｂａｒは化合物を被覆することによって向上し、分散圧５ｂａｒにおける体積基準平均径（Ｄ５０）５ｂａｒは、０．０１〜２．５０μｍが好ましく、より好ましくは０．０１〜２．４０μｍ、更に好ましくは０．０１〜２．３０μｍである。また、分散圧３ｂａｒにおける体積基準平均径（Ｄ５０）３ｂａｒは、０．０１〜２．８０μｍが好ましく、より好ましくは０．０１〜２．７０μｍ、更に好ましくは０．０１〜２．６０μｍである。
【００５１】
次に、本発明に係る非磁性下地層用非磁性塗料について述べる。
【００５２】
本発明に係る非磁性下地層用非磁性塗料は、非磁性粒子粉末、結合剤樹脂及び溶剤とからなる。また、必要に応じて、磁気記録媒体の製造に通常用いられている潤滑剤、研磨剤、帯電防止剤等を添加してもよい。
【００５３】
結合剤樹脂としては、磁気記録媒体の製造にあたって汎用されている熱可塑性樹脂、熱硬化性樹脂、電子線硬化型樹脂等を単独又は組み合わせて用いることができる。具体的には、熱可塑性樹脂としては、塩化ビニル樹脂、塩化ビニル−酢酸ビニル共重合体、塩化ビニル重合体、塩化ビニル−酢酸ビニル−ビニルアルコール共重合体、塩化ビニル−ビニルアルコール共重合体、塩化ビニル−酢酸ビニル−マレイン酸共重合体、塩化ビニル−酢酸ビニリデン共重合体、塩化ビニル−アクリロニトリル共重合体、アクリル酸エステル−アクリロニトリル共重合体、アクリル酸エステル−塩化ビニリデン共重合体、アクリル酸エステル−スチレン共重合体、メタクリル酸エステル−アクリロニトリル共重合体、メタクリル酸エステル−塩化ビニリデン共重合体、メタクリル酸エステル−スチレン共重合体、ウレタンエラストマー、ナイロン−シリコーン系樹脂、ニトロセルロース−ポリアニド樹脂、ポリフッ化ビニル、塩化ビニリデン−アクリロニトリル共重合体、ブタジエン−アクリロニトリル共重合体、ポリアミド樹脂、ポリビニルブチラール、ニトロセルロース等セルロース誘導体、スチレン−ブタジエン共重合体、（飽和）ポリエステル樹脂、ポリカーボネート樹脂、クロロビニルエーテル−アクリル酸共重合体、アミノ樹脂、ポリブタジエン等の合成ゴム系樹脂を用いることができる。熱硬化性樹脂及び電子線硬化型樹脂としては、フェノール樹脂、フェノキシ樹脂、エポキシ樹脂、ポリウレタン樹脂、（不飽和）ポリエステル樹脂、ポリウレタンカーボネート樹脂、尿素樹脂、メラミン樹脂、アルキッド樹脂、シリコン樹脂、ポリイソシアネート、電子線硬化型アクリルウレタン樹脂等を用いることができる。また、各結合剤樹脂には極性基として、−ＣＯＯＭ、−ＳＯ３Ｍ及び−ＯＰＯ２Ｍ２（但し、ＭはＨ、アルカリ金属、アルカリ土類金属又は炭化水素基である。）等の酸性基、リン酸エステル類及びアルキルベタイン型の両性類基、−ＯＨ、−ＮＨ２等が含まれていてもよい。本発明に係る非磁性粒子粉末のビヒクル中における分散性を考慮すれば、極性基として−ＣＯＯＭ、−ＳＯ３Ｍ又はアルキルベタイン型両性類基が含まれている結合剤樹脂が好ましい。
【００５４】
本発明に係る非磁性粒子粉末と結合剤樹脂との配合割合は、結合剤樹脂１００重量部に対して非磁性粒子粉末が５〜２０００重量部、好ましくは１００〜１０００重量部である。
【００５５】
溶剤としては、磁気記録媒体に汎用されているアセトン、メチルエチルケトン、メチルイソブチルケトン、シクロヘキサノン及びテトラヒドロフラン等のケトン類、トルエン、キシレン等の芳香族炭化水素類、メタノール、エタノール、プロパノール、ブタノール、イソブチルアルコール及びイソプロピルアルコール等のアルコール類、酢酸メチル、酢酸ブチル、酢酸イソブチル及び酢酸グリコール等のエステル類、グリコールジメチルエーテル、グリコールモノエチルエーテル及びジオキサン等のグリコールエーテル類及びその混合物等を使用することができる。
【００５６】
溶剤の使用量は、非磁性粒子粉末１００重量部に対してその総量で６５〜１０００重量部である。６５重量部未満では塗料とした場合に粘度が高くなりすぎ塗布が困難となる。１０００重量部を超える場合には、塗膜を形成する際の溶剤の揮発量が多くなりすぎ工業的に不利となる。
【００５７】
次に、本発明に係る磁気記録媒体について述べる。
【００５８】
本発明に係る磁気記録媒体は、非磁性支持体、該非磁性支持体上に形成された非磁性下地層及び該非磁性下地層上に形成された磁気記録層とからなる。また、必要に応じて、非磁性支持体の一方の面に形成される磁気記録層に対し、非磁性支持体の他方の面にバックコート層を形成させてもよい。殊に、コンピュータ記録用のバックアップテープの場合には、巻き乱れの防止や走行耐久性向上の点から、バックコート層を設けることが好ましい。
【００５９】
本発明における非磁性支持体としては、現在、磁気記録媒体に汎用されているポリエチレンテレフタレート、ポリエチレンナフタレート等のポリエステル類、ポリエチレン、ポリプロピレン等のポリオレフィン類、ポリカーボネート、ポリアミド、ポリアミドイミド、ポリイミド、芳香族ポリアミド、芳香族ポリイミド、芳香族ポリアミドイミド、ポリスルフォン、セルローストリアセテート、ポリベンゾオキサゾール等の合成樹脂フィルム、アルミニウム、ステンレス等金属の箔や板及び各種の紙を使用することができる。得られる磁気記録媒体の強度を考慮すれば、ポリエステル類、ポリアミド又は芳香族ポリアミドが好ましい。
【００６０】
非磁性支持体の厚みは、その材質及び用途により種々異なるが、通常好ましくは１．０〜３００μｍ、より好ましくは２．０〜２００μｍである。殊に、記録容量を上げるために薄層化する傾向にあるコンピュータ記録用のバックアップテープの場合、その厚みは、通常１．０〜７．０μｍが好ましく、より好ましくは２．０〜６．０μｍである。
【００６１】
本発明における非磁性下地層は、前述の本発明に係る非磁性下地層用非磁性塗料を用いて形成される。
【００６２】
非磁性支持体上に形成された非磁性下地層のカレンダー処理後の塗膜厚さは、０．１〜５．０μｍが好ましく、より好ましくは０．３〜４．０μｍであり、更により好ましくは０．５〜３．０μｍである。殊に、記録容量を上げるために薄層化する傾向にあるコンピュータデータ記録用のバックアップテープの場合、その厚みは、通常０．１〜３．０μｍが好ましく、より好ましくは０．３〜２．５μｍ、更により好ましくは０．５〜２．０μｍである。０．１μｍ未満の場合には、非磁性支持体の表面粗さを改善することが困難となると共に、得られる磁気記録媒体の強度も不十分となりやすい。５．０μｍを超える場合には、磁気記録媒体の薄層化が困難となるため好ましくない。
【００６３】
本発明に係る非磁性粒子粉末を用いた非磁性下地層用非磁性塗料より得られた非磁性下地層は、塗膜の光沢度が１８０〜３００％、好ましくは１８５〜３００％、より好ましくは１９０〜３００％であって、塗膜の表面粗度Ｒａが０．５〜７．５ｎｍ、好ましくは０．５〜７．０ｎｍ、より好ましくは０．５〜６．５ｎｍであって、塗膜の強度は、ヤング率（相対値）が１２６〜１６０、好ましくは１２８〜１６０である。
【００６４】
比重４．５以上の無機粒子粉末による本発明に係る非磁性粒子粉末を用いた非磁性下地層用非磁性塗料より得られた非磁性下地層は、塗膜の光沢度が１８５〜３００％、好ましくは１９０〜３００％、より好ましくは１９５〜３００％であって、塗膜の表面粗度Ｒａが０．５〜７．０ｎｍ、好ましくは０．５〜６．５ｎｍ、より好ましくは０．５〜６．０ｎｍであって、塗膜の強度は、ヤング率（相対値）が１２６〜１６０、好ましくは１２８〜１６０である。
【００６５】
アルミニウムの水酸化物、アルミニウムの酸化物、ケイ素の水酸化物、ケイ素の酸化物から選ばれる少なくとも一種からなる化合物によって被覆されている本発明に係る非磁性粒子粉末を用いた非磁性下地層用非磁性塗料より得られた非磁性下地層は、塗膜の光沢度が１９０〜３００％、好ましくは１９５〜３００％、より好ましくは２００〜３００％であって、塗膜の表面粗度Ｒａが０．５〜６．５ｎｍ、好ましくは０．５〜６．０ｎｍ、より好ましくは０．５〜５．５ｎｍであって、塗膜の強度は、ヤング率（相対値）が１３０〜１６０、好ましくは１３２〜１６０である。
【００６６】
本発明における磁気記録層は、磁性粒子粉末と結合剤樹脂とを含んでいる。
【００６７】
磁性粒子粉末としては、マグヘマイト粒子粉末（γ−Ｆｅ２Ｏ３）やマグネタイト粒子粉末（ＦｅＯｘ・Ｆｅ２Ｏ３、０＜ｘ≦１）等の磁性酸化鉄粒子粉末にＣｏ又はＣｏ及びＦｅを被着させたＣｏ被着型磁性酸化鉄粒子粉末、前記Ｃｏ被着型磁性酸化鉄粒子粉末にＦｅ以外のＣｏ、Ａｌ、Ｎｉ、Ｐ、Ｚｎ、Ｓｉ、Ｂ、希土類金属等の異種元素を含有させたＣｏ被着型磁性酸化鉄粒子粉末、鉄を主成分とする金属磁性粒子粉末、鉄以外のＣｏ、Ａｌ、Ｎｉ、Ｐ、Ｚｎ、Ｓｉ、Ｂ、希土類金属等を含有する鉄合金磁性粒子粉末、Ｂａ、Ｓｒ、又はＢａ−Ｓｒを含有する板状マグネトプランバイト型フェライト粒子粉末並びにこれらにＣｏ、Ｎｉ、Ｚｎ、Ｍｎ、Ｍｇ、Ｔｉ、Ｓｎ、Ｚｒ、Ｎｂ、Ｃｕ、Ｍｏ等の２価及び４価の金属から選ばれた保磁力低減剤の一種又は二種以上を含有させた板状マグネトプランバイト型フェライト粒子粉末等のいずれをも用いることができる。
【００６８】
尚、近年の短波長記録、高密度記録を考慮すれば、鉄を主成分とする針状金属磁性粒子粉末、鉄以外のＣｏ、Ａｌ、Ｎｉ、Ｐ、Ｚｎ、Ｓｉ、Ｂ、希土類金属等を含有する針状鉄合金磁性粒子粉末、板状マグネトプランバイト型フェライト粒子粉末等が好ましい。
【００６９】
磁性粒子粉末は、平均一次長軸径（板状粒子の場合は平均一次粒子径）が０．０１〜０．５０μｍであることが好ましく、より好ましくは０．０３〜０．３０μｍである。該磁性粒子粉末の粒子の形状は針状もしくは板状が好ましい。ここで「針状」とは、文字通りの針状はもちろん、紡錘状や米粒状等を含む意味である。
【００７０】
また、磁性粒子粉末の粒子形状が針状の場合、軸比は２．０以上が好ましく、より好ましくは５．０以上であり、ビヒクル中における分散性を考慮すれば、その上限値は１５．０が好ましく、より好ましくは１０．０である。
【００７１】
磁性粒子粉末の粒子形状が板状の場合、板状比（粒子の平均一次粒子径と粒子の平均一次厚みの比）（以下、「板状比」という。）は２．０以上であることが好ましく、より好ましくは３．０以上であり、ビヒクル中における分散性を考慮すれば、その上限値は２０．０が好ましく、より好ましくは１５．０である。
【００７２】
磁性粒子粉末の磁気特性は、保磁力値が３９．８〜３１８．３ｋＡ／ｍ（５００〜４０００Ｏｅ）、好ましくは４３．８〜３１８．３ｋＡ／ｍ（５５０〜４０００Ｏｅ）であって、飽和磁化値が４０〜２００Ａｍ２／ｋｇ（４０〜２００ｅｍｕ／ｇ）、好ましくは５０〜１８０Ａｍ２／ｋｇ（５０〜１８０ｅｍｕ／ｇ）である。
【００７３】
高密度記録化等を考慮して、磁性粒子粉末として鉄を主成分とする針状金属磁性粒子粉末又は針状鉄合金磁性粒子粉末を用いた場合の磁気特性は、保磁力値が６３．７〜２７８．５ｋＡ／ｍ（８００〜３５００Ｏｅ）、好ましくは７１．６〜２７８．５ｋＡ／ｍ（９００〜３５００Ｏｅ）、飽和磁化値が９０〜２００Ａｍ２／ｋｇ（９０〜２００ｅｍｕ／ｇ）、好ましくは９０〜１８０Ａｍ２／ｋｇ（１００〜１８０ｅｍｕ／ｇ）である。
【００７４】
結合剤樹脂としては、前記非磁性下地層用非磁性塗料を作製するために用いた結合剤樹脂を使用することができる。
【００７５】
非磁性下地層上に設けられた磁気記録層のカレンダー処理後の塗膜厚さは、０．０１〜２．００μｍが好ましく、より好ましくは０．０２〜１．５０μｍであり、更により好ましくは０．０２〜１．００μｍである。殊に、記録容量を上げるために薄層化する傾向にあるコンピュータデータ記録用のバックアップテープの場合、その厚みは、通常０．０１〜０．３０μｍが好ましく、より好ましくは０．０２〜０．２０μｍである。０．０１μｍ未満の場合には、均一な塗布が困難であり、塗りむら等の現象が出やすくなるため好ましくない。２．００μｍを超える場合には、反磁界の影響により再生出力が小さくなるため好ましくない。
【００７６】
磁性粒子粉末と結合剤樹脂との配合割合は、結合剤樹脂１００重量部に対して磁性粒子粉末が１００〜２０００重量部、好ましくは２００〜１５００重量部である。
【００７７】
磁気記録層中には、通常用いられている潤滑剤、研磨剤、帯電防止剤等を添加してもよい。
【００７８】
帯電防止剤としては、カーボンブラック、グラファイト、酸化スズ、酸化チタン−酸化スズ−酸化アンチモン等の導電性粉末及び界面活性剤等を用いることができる。
【００７９】
本発明におけるバックコート層中には、結合剤樹脂と共に、バックコート層の表面電気抵抗値及び光透過率低減、並びに強度向上を目的として、帯電防止剤及びフィラー材を含有させることが好ましい。また、必要に応じて、通常の磁気記録媒体の製造に用いられる潤滑剤、研磨剤等が含まれていてもよい。
【００８０】
結合剤樹脂としては、前記非磁性下地層用非磁性塗料を作製するために用いた結合剤樹脂を使用することができる。
【００８１】
フィラー材としては、ヘマタイト、アルミナ、炭酸カルシウム、炭化ケイ素、酸化セリウム、二酸化チタン、シリカ、酸化亜鉛、窒化ホウ素及び硫酸バリウム等から選ばれる一種又は二種以上を用いることができる。
【００８２】
コンピュータデータ記録用のバックアップテープの中でも、高記録容量化のために記録トラック幅を狭くした場合には、オフトラックによる再生出力の低下が問題となるため、トラックサーボが必要となる。トラックサーボ方式には磁気記録層又はバックコート層にサーボトラックバンドを形成し、それを磁気的に読み取ってサーボトラッキングする磁気サーボ方式とバックコート層に凹部アレイからなるサーボトラックバンドをレーザー照射等で形成し、それを光学的に読み取ってサーボトラッキングする光学サーボ方式がある。
【００８３】
殊に、バックコート層にサーボトラックバンドを形成する磁気サーボ方式の場合には、帯電防止剤及びフィラー材に加えて、磁性粒子粉末を含有させることが必須となる。磁性粒子粉末としては、前記磁性層に用いた磁性粒子粉末を使用することができる。
【００８４】
非磁性支持体の一方の面に形成される磁気記録層に対し、非磁性支持体の他方の面に設けられたバックコート層のカレンダー処理後の塗膜厚さは、０．１〜４．０μｍが好ましく、より好ましくは０．２〜２．０μｍであり、更により好ましくは０．２〜１．５μｍである。０．１μｍ未満の場合には、バックコート層の強度が不十分となり、また、塗りむら等の現象が出やすくなるため好ましくない。４．０μｍを超える場合には、バックコート層の膜厚が厚すぎるため、テープ全厚が厚くなり、高記録容量化が困難となる。
【００８５】
カーボンブラックと前記フィラー材の合計量と結合剤樹脂との配合割合は、結合剤樹脂１００重量部に対してカーボンブラックと前記フィラー材の合計量として４０〜２５０重量部、好ましくは５０〜２００重量部である。
【００８６】
本発明に係る磁気記録媒体は、保磁力値は３９．８〜３１８．３ｋＡ／ｍ（５００〜４０００Ｏｅ）が好ましく、より好ましくは４３．８〜３１８．３ｋＡ／ｍ（５５０〜４０００Ｏｅ）、塗膜の光沢度は１６５〜３００％が好ましく、より好ましくは１７０〜３００％、更により好ましくは１７５〜３００％、塗膜の表面粗度Ｒａは１１．５ｎｍ以下が好ましく、より好ましくは２．０〜１１．０ｎｍ、更により好ましくは２．０〜１０．５ｎｍ、ヤング率は１２６〜１６０が好ましく、より好ましくは１２８〜１６０、ドロップアウト（Ｄ／Ｏ）は１８個／ｍｓｅｃ以下が好ましく、より好ましくは１６個／ｍｓｅｃ以下である。
【００８７】
高記録容量化を考慮して、磁性粒子粉末として鉄を主成分とする針状金属磁性粒子粉末、針状鉄合金磁性粒子粉末又は板状マグネトプランバイト型フェライト粒子粉末を用いた本発明に係る磁気記録媒体の場合には、保磁力値は６３．７〜３１８．３ｋＡ／ｍ（８００〜４０００Ｏｅ）が好ましく、より好ましくは７１．６〜３１８．３ｋＡ／ｍ（９００〜４０００Ｏｅ）、塗膜の光沢度は１８５〜３００％が好ましく、より好ましくは１９０〜３００％、更により好ましくは１９５〜３００％、塗膜の表面粗度Ｒａは９．０ｎｍ以下が好ましく、より好ましくは２．０〜８．５ｎｍ、更により好ましくは２．０〜８．０ｎｍ、ヤング率は１２８〜１６０が好ましく、より好ましくは１３０〜１６０、ドロップアウト（Ｄ／Ｏ）は１６個／ｍｓｅｃ以下が好ましく、より好ましくは１４個／ｍｓｅｃ以下である。
【００８８】
比重４．５以上の無機粒子粉末を用いて得られた非磁性粒子粉末を用いた本発明に係る磁気記録媒体の場合には、保磁力値は６３．７〜３１８．３ｋＡ／ｍ（８００〜４０００Ｏｅ）が好ましく、より好ましくは７１．６〜３１８．３ｋＡ／ｍ（９００〜４０００Ｏｅ）、塗膜の光沢度は１９０〜３００％が好ましく、より好ましくは１９５〜３００％、更により好ましくは２００〜３００％、塗膜の表面粗度Ｒａは８．５ｎｍ以下が好ましく、より好ましくは２．０〜８．０ｎｍ、更により好ましくは２．０〜７．５ｎｍ、ヤング率は１３０〜１６０が好ましく、より好ましくは１３２〜１６０、ドロップアウト（Ｄ／Ｏ）は１４個／ｍｓｅｃ以下が好ましく、より好ましくは１２個／ｍｓｅｃ以下である。
【００８９】
次に、本発明に係る非磁性粒子粉末の製造法について述べる。
【００９０】
本発明に係る磁気記録媒体用の非磁性下地層用非磁性粒子粉末は、ヘマタイト粒子粉末又は含水酸化鉄粒子粉末にモース硬度７．０〜９．０の無機粒子粉末を添加後、湿式分散することによって得ることができる。
【００９１】
ヘマタイト粒子粉末又は含水酸化鉄粒子粉末と無機粒子粉末を湿式分散させるための分散機器としては、湿式ビーズレス連続分散機・乳化機、湿式媒体分散機及び、それらを組み合わせたものを用いることができる。
【００９２】
モース硬度７．０〜９．０の無機粒子粉末の添加量は、ヘマタイト粒子粉末又は含水酸化鉄粒子粉末１００重量部に対して０．０１〜０．２０重量部である。該無機粒子粉末の添加量が上記範囲外の場合には、本発明の目的とする非磁性粒子粉末が得られない。
【００９３】
湿式分散処理後は濾別、水洗、乾燥、粉砕する。必要により、更に、脱気・圧密処理等を施してもよい。
【００９４】
本発明に係る非磁性粒子粉末は、必要により、モース硬度７．０〜９．０の無機粒子粉末を添加して湿式分散処理後に、アルミニウムの水酸化物、アルミニウムの酸化物、ケイ素の水酸化物及びケイ素の酸化物から選ばれる一種又は二種以上の化合物で被覆してもよい。
【００９５】
化合物による被覆は、ヘマタイト粒子粉末又は含水酸化鉄粒子粉末にモース硬度７．０〜９．０の無機粒子粉末を添加して、湿式分散して得られる非磁性粒子粉末の水懸濁液に、アルミニウム化合物、ケイ素化合物又は当該両化合物を添加して混合攪拌することにより、又は、必要により、混合攪拌後にｐＨ値を調整することにより、前記非磁性粒子粉末の粒子表面を、アルミニウムの水酸化物、アルミニウムの酸化物、ケイ素の水酸化物及びケイ素の酸化物から選ばれる一種又は二種以上の化合物で被覆し、次いで、濾別、水洗、乾燥、粉砕する。必要により、更に、脱気・圧密処理等を施してもよい。
【００９６】
アルミニウム化合物としては、酢酸アルミニウム、硫酸アルミニウム、塩化アルミニウム、硝酸アルミニウム等のアルミニウム塩や、アルミン酸ナトリウム等のアルミン酸アルカリ塩等が使用できる。
【００９７】
ケイ素化合物としては、３号水ガラス、オルトケイ酸ナトリウム、メタケイ酸ナトリウム等が使用できる。
【００９８】
次に、本発明における磁気記録媒体の製造法について述べる。
【００９９】
前記磁気記録層及び前記バックコート層の形成にあたって用いる溶剤としては、磁気記録媒体に汎用されているアセトン、メチルエチルケトン、メチルイソブチルケトン、シクロヘキサノン及びテトラヒドロフラン等のケトン類、トルエン、キシレン等の芳香族炭化水素類、メタノール、エタノール、プロパノール、ブタノール、イソブチルアルコール及びイソプロピルアルコール等のアルコール類、酢酸メチル、酢酸ブチル、酢酸イソブチル及び酢酸グリコール等のエステル類、グリコールジメチルエーテル、グリコールモノエチルエーテル及びジオキサン等のグリコールエーテル類及びその混合物等を使用することができる。
【０１００】
溶剤の使用量は、粒子粉末１００重量部に対してその総量で６５〜１０００重量部である。６５重量部未満では塗料とした場合に粘度が高くなりすぎ塗布が困難となる。１０００重量部を超える場合には、塗膜を形成する際の溶剤の揮発量が多くなりすぎ工業的に不利となる。
【０１０１】
非磁性下地層、磁気記録層、バックコート層は、各層を構成する成分及び溶剤を一般に使用される混練機及び分散機により混練・分散処理を行い、各塗料を作製する。該各塗料を用いて、非磁性支持体上の一面に非磁性下地層、磁気記録層の順に塗布、乾燥後、カレンダー処理を行う。その際の塗布方法としては、磁性層と非磁性層をほぼ同時に塗布するＷｅｔ  ｏｎ  Ｗｅｔ法でも、非磁性下地層を塗布・乾燥後、その上に磁気記録層を塗布するＷｅｔ  ｏｎ  Ｄｒｙ法のどちらでもよい。また、必要により、バックコート層を設ける場合には、非磁性下地層及び磁気記録層とは反対面の非磁性支持体上にバックコート層用塗料を塗布、乾燥後、カレンダー処理を行い、磁気記録媒体を得る。
【０１０２】
＜作用＞
本発明において最も重要な点は、ヘマタイト粒子粉末又は含水酸化鉄粒子粉末にモース硬度７．０〜９．０の無機粒子粉末を添加し、湿式分散処理して得られた非磁性粒子粉末は、わずかな分散力で粒子がほぐれやすいという事実である。
【０１０３】
本発明に係る非磁性粒子粉末が、わずかな分散力で粒子がほぐれやすい理由について、本発明者は、次のように考えている。ヘマタイト粒子粉末又は含水酸化鉄粒子粉末にモース硬度７．０〜９．０の無機粒子粉末を添加し、湿式分散処理することで、ヘマタイト粒子粉末又は含水酸化鉄粒子粉末に存在する強固な二次凝集体が、ヘマタイト粒子粉末又は含水酸化鉄粒子粉末よりもモース硬度の高い無機粒子粉末による衝撃粉砕により、一次粒子にまでほぐされるためと考えている。また、該無機粒子粉末の比重がヘマタイト粒子粉末又は含水酸化鉄粒子粉末よりも大きいものの場合は、衝撃力がより高くなることで、少ない存在量でさらに効果的に、一次粒子にまでほぐすことができる。
【０１０４】
また、アルミニウムの水酸化物、アルミニウムの酸化物、ケイ素の水酸化物及びケイ素の酸化物から選ばれる一種又は二種以上の化合物により表面を被覆する場合には、二次凝集体が少なく、一次粒子にまでほぐされた粒子粉末表面をアルミニウムの水酸化物、アルミニウムの酸化物、ケイ素の水酸化物及びケイ素の酸化物から選ばれる一種又は二種以上の化合物により均一に覆うことができたため、非磁性塗料中における分散性に優れた磁気記録媒体の非磁性下地層用非磁性粒子粉末が得られると考えている。
【０１０５】
そして、前記非磁性粒子粉末を含有する非磁性下地層用非磁性塗料は、わずかな分散力で分散性に優れた塗料が得られるという事実である。
【０１０６】
本発明に係る非磁性下地層用非磁性塗料のわずかな分散力で分散性に優れた塗料が得られる理由について、本発明者は、非磁性粒子粉末として、前述の本発明に係る非磁性粒子粉末が、３ｂａｒにおける体積基準平均粒子径（Ｄ５０）３ｂａｒが分散圧５ｂａｒにおける体積基準平均径（Ｄ５０）５ｂａｒとほぼ同じであり、従来よりも弱い分散力で一次粒子にまでほぐれる非磁性粒子粉末を用いたことによるものと考えている。
【０１０７】
また、本発明に係る磁気記録媒体は、生産性に優れると共に、非磁性下地層を薄層化した場合にもドロップアウトを低減することが可能であるという事実である。
【０１０８】
本発明に係る磁気記録媒体が、非磁性下地層を薄層化しても表面平滑性が優れると共に、ドロップアウトが少なくなる理由として、本発明者は、分散性に優れた非磁性塗料から得られた塗膜を非磁性下地層として用いることにより、非磁性下地層が薄層化しても表面上に突出する二次凝集粒子塊を低減することができたことによるものと考えている。
【実施例】
【０１０９】
以下、本発明における実施例を示し、本発明を具体的に説明する。
【０１１０】
粒子の平均一次長軸径、平均一次短軸径及び平均一次粒子径は、電子顕微鏡写真に示される粒子約３５０個について一次長軸径、一次短軸径又は一次粒子径をそれぞれ測定し、その平均値で示した。
【０１１１】
軸比は平均一次長軸径と平均一次短軸径との比で示し、板状比は平均一次粒子径と平均一次厚みの比で示した。
【０１１２】
比表面積値はＢＥＴ法により測定した値で示した。
【０１１３】
ヘマタイト粒子粉末及び含水酸化鉄粒子粉末の粒子内部や粒子表面に存在するＡｌ量、Ｓｉ量及びヘマタイト粒子粉末及び含水酸化鉄粒子粉末に存在させる無機粒子粉末のＷ量、Ｔｉ量、Ｚｒ量、Ａｌ量、Ｃａ量等は、「蛍光Ｘ線分析装置３０６３Ｍ型」（理学電機工業株式会社製）を使用し、ＪＩＳ  Ｋ０１１９の「けい光Ｘ線分析通則」に従って測定した。また、Ｃｏ被着マグネタイト粒子粉末及びＣｏ被着マグヘマイト粒子粉末のＣｏ量及び板状マグネトプランバイト型フェライト粒子粉末のＴｉ量、Ｎｉ量及びＦｅ量は、上記と同様にして測定した。
【０１１４】
ヘマタイト粒子粉末、含水酸化鉄粒子粉末及び本発明の非磁性粒子粉末の分散圧５ｂａｒにおける体積基準平均径（Ｄ５０）５ｂａｒは、あらかじめ試料を６０ｍｅｓｈ（目開き  ２５０μｍ）の篩に通し、篩を通過した該試料を乾燥機にて８０℃で３時間乾燥した後、「レーザー回折式粒度分布測定装置  ｍｏｄｅｌ  ＨＥＬＯＳ  ＬＡ／ＫＡ」（ＳＹＭＰＡＴＥＣ社製）の乾式分散ユニットを用いて、分散圧０．５ＭＰａ（５ｂａｒ）にて測定した。分散圧３ｂａｒにおける体積基準平均径（Ｄ５０）３ｂａｒは、同様の方法で分散圧を０．３ＭＰａ（３ｂａｒ）にすることにより測定した。
【０１１５】
磁性粒子粉末の磁気特性は、「振動試料型磁力計ＶＳＭ−３Ｓ−１５」（東英工業株式会社製）を用いて外部磁場７９５．８ｋＡ／ｍ（１０ｋＯｅ）（但し、Ｃｏ被着型磁性酸化鉄粒子粉末を用いた場合には３９．７９ｋＡ／ｍ（５ｋＯｅ））の下で測定した値であり、磁気テープの諸特性は外部磁場７９５．８ｋＡ／ｍ（１０ｋＯｅ）（但し、Ｃｏ被着型磁性酸化鉄粒子粉末を磁性粒子粉末として用いた場合には３９．７９ｋＡ／ｍ（５ｋＯｅ））の下で測定した結果である。
【０１１６】
塗料粘度は、得られた塗料の２５℃における塗料粘度Ｅ０を、「Ｅ型粘度計ＥＭＤ−Ｒ」（株式会社東京計器製）を用いて測定し、ずり速度Ｄ＝１．９２ｓｅｃ−１における値で示した。
【０１１７】
塗膜の表面光沢度は、「グロスメーター  ＵＧＶ−５Ｄ」（スガ試験機株式会社製）を用いて入射角４５°で測定した値であり、標準板光沢を８６．３％とした時の値を％で示したものである。
【０１１８】
表面粗度Ｒａは、「Ｓｕｒｆｃｏｍ−５７５Ａ」（東京精密株式会社製）を用いて塗膜の中心線平均粗さを測定した。
【０１１９】
塗膜の強度は、「オートグラフ」（株式会社島津製作所製）を用いて塗膜のヤング率を測定して求めた。ヤング率は市販ビデオテープ「ＡＶ  Ｔ−１２０」（日本ビクター株式会社製）との相対値で表した。相対値が高いほど塗膜の強度が良好であることを示す。
【０１２０】
磁気記録媒体のドロップアウト（Ｄ／Ｏ）は、磁気テープを「ドラムテスターＢＸ−３１６８」（ベルデックス社製）にかけ、相対速度２．５ｍ／ｓｅｃにおいて得られるエンベロープより、単位時間当たりのドロップアウトの個数をカウントすることにより求めた。
【０１２１】
磁気記録媒体を構成する非磁性支持体、非磁性下地層及び磁気記録層の各層の厚みは、下記のようにして測定した。
【０１２２】
「デジタル電子マイクロメーター  Ｋ３５１Ｃ」（安立電気株式会社製）を用いて、先ず、非磁性支持体の膜厚（Ａ）を測定する。次に、非磁性支持体と該非磁性支持体上に形成された非磁性下地層との厚み（Ｂ）（非磁性支持体の厚みと非磁性下地層の厚みとの総和）を同様にして測定する。更に、非磁性下地層上に磁気記録層を形成することにより得られた磁気記録媒体の厚み（Ｃ）（非磁性支持体の厚みと非磁性下地層の厚みと磁気記録層の厚みとの総和）を同様にして測定する。そして、非磁性下地層の厚みは（Ｂ）−（Ａ）で示し、磁気記録層の厚みは（Ｃ）−（Ｂ）で示した。
【０１２３】
また、非磁性支持体の一方の面に形成される磁気記録層に対し、非磁性支持体の他方の面にバックコート層を設けた場合には、上記と同様に、「デジタル電子マイクロメーター  Ｋ３５１Ｃ」（安立電気株式会社製）を用いて、先ず、非磁性支持体の膜厚（Ａ）を測定する。次に、非磁性支持体と該非磁性支持体上に形成された非磁性下地層との厚み（Ｂ）（非磁性支持体の厚みと非磁性下地層の厚みとの総和）を同様にして測定する。更に、非磁性下地層上に磁気記録層を形成することにより得られた磁気記録媒体の厚み（Ｃ）（非磁性支持体の厚みと非磁性下地層の厚みと磁気記録層の厚みとの総和）を同様にして測定する。更に、磁気記録層とは反対の非磁性支持体面に設けたバックコート層との厚み（Ｄ）（非磁性支持体の厚みと非磁性下地層の厚みと磁気記録層の厚みとバックコート層の厚みとの総和）を同様にして測定する。そして、非磁性下地層の厚みは（Ｂ）−（Ａ）で示し、磁気記録層の厚みは（Ｃ）−（Ｂ）で示し、バックコート層の厚みは（Ｄ）−（Ｃ）で示した。
【０１２４】
＜実施例１−１：非磁性粒子粉末の製造＞
粒子粉末１（種類：ヘマタイト粒子粉末、粒子形状：針状、平均一次長軸径：０．１４２μｍ、平均一次短軸径：０．０２０９μｍ、軸比：６．８、ＢＥＴ比表面積値：４９．８ｍ２／ｇ、分散圧５ｂａｒにおける体積基準平均径（Ｄ５０）５ｂａｒ：３．７１μｍ、分散圧３ｂａｒにおける体積基準平均径（Ｄ５０）３ｂａｒ：４．５３μｍ）１２ｋｇを、凝集を解きほぐすために、純水１２０ｌに攪拌機を用いて邂逅し、無機粒子１（種類：タングステンカーバイド（製品名  ＷＣ−１０、株式会社アライドマテリアル製）、粒子形状：粒状、モース硬度：９．０、比重：１５．４、平均一次粒子径：０．９５μｍ、ＢＥＴ比表面積値：１．２ｍ２／ｇ）を６ｇ添加した後、更に、「ＴＫパイプラインホモミクサー」（製品名、特殊機化工業株式会社製）を回転数３６００ｒｐｍにて６０分間通して、タングステンカーバイド粒子粉末が存在するヘマタイト粒子粉末のスラリーを得た。
【０１２５】
続いて、このタングステンカーバイド粒子粉末が存在するヘマタイト粒子粉末のスラリーを縦型サンドグラインダー「マイティーミルＭＨＧ−１．５Ｌ」（製品名、井上製作所株式会社製）を用いて、軸回転数２０００ｒｐｍにおいて５回パスさせて、タングステンカーバイド粒子粉末が存在するヘマタイト粒子粉末の分散スラリーを得た。
【０１２６】
得られた分散スラリーは、３２５ｍｅｓｈ（目開き４４μｍ）における篩残分は０％であった。この分散スラリーを濾別、水洗して、タングステンカーバイド粒子粉末が存在するヘマタイト粒子粉末のケーキを得た。このタングステンカーバイド粒子粉末が存在するヘマタイト粒子粉末のケーキを１２０℃で乾燥した後、乾燥粉末１１．０ｋｇをエッジランナー「ＭＰＵＶ−２型」（製品名、株式会社松本鋳造鉄工所製）に投入して、３９２Ｎ／ｃｍ（４０Ｋｇ／ｃｍ）で２０分間混合攪拌を行い、粒子の凝集を軽く解きほぐした。
【０１２７】
得られた非磁性粒子粉末の粒子形状は針状であり、平均一次長軸径は０．１４３μｍ、平均一次短軸径が０．０２１１μｍ、軸比が６．８であった。ＢＥＴ比表面積値は４８．１ｍ２／ｇ、分散圧５ｂａｒにおける体積基準平均径（Ｄ５０）５ｂａｒは１．９９μｍ、３ｂａｒにおける体積基準平均径（Ｄ５０）３ｂａｒは２．３７μｍであった。なお、非磁性粒子粉末中のタングステンカーバイドの存在量はＷ換算で０．０４１重量％であった。
【０１２８】
＜実施例２−１：非磁性下地層の製造（構成：非磁性下地層  １）＞
前記非磁性粒子粉末１２ｇと結合剤樹脂溶液（スルホン酸カリウム基を有する塩化ビニル系共重合樹脂３０重量％とシクロヘキサノン７０重量％）及びシクロヘキサノンとを混合して混合物（固形分率７２％）を得、この混合物を更にプラストミルで３０分間混練して混練物を得た。
【０１２９】
この混練物を１．５ｍｍφガラスビーズ９５ｇ、追加の結合剤樹脂溶液（スルホン酸ナトリウム基を有するポリウレタン樹脂３０重量％、溶剤（メチルエチルケトン：トルエン＝１：１）７０重量％）、シクロヘキサノン、メチルエチルケトン及びトルエンと共に１４０ｍｌガラス瓶に添加し、ペイントシェーカーで６時間混合・分散を行って塗料組成物を得た。その後、潤滑剤及び硬化剤を加え、更に、ペイントシェーカーで１５分間混合・分散した後、３μｍの平均孔径を有するフィルターを用いてろ過し、非磁性下地層用非磁性塗料を調整した。
【０１３０】
得られた非磁性下地層用非磁性塗料の組成は、下記の通りであった。
【０１３１】
非磁性粒子粉末                                      １００．０重量部、
スルホン酸カリウム基を有する塩化ビニル系共重合樹脂    １０．０重量部、
スルホン酸ナトリウム基を有するポリウレタン樹脂        １０．０重量部、
シクロヘキサノン                                      ４４．６重量部、
メチルエチルケトン                                  １１１．４重量部、
トルエン                                              ６６．９重量部、
硬化剤（ポリイソシアネート）                            ３．０重量部、
潤滑剤（ブチルステアレート）                            １．０重量部。
【０１３２】
得られた非磁性塗料の塗料粘度は２３０ｍＰａ・ｓであった。
【０１３３】
上記非磁性下地層用非磁性塗料を厚さ６．３μｍのポリエチレンテレフタレートフィルム上に塗布し、次いで、乾燥させることにより実施例２−１を形成した。非磁性下地層の特性を評価するために、得られた塗布片の半分に対してカレンダー処理を行った後、６０℃で２４時間硬化反応を行った。
【０１３４】
得られた実施例２−１は、膜厚が２．５μｍ、塗膜の光沢度が２１７％、表面粗度Ｒａが５．１ｎｍ、ヤング率（相対値）が１３３であった。
【０１３５】
＜実施例２−７：非磁性下地層の製造（構成：非磁性下地層２）＞
上記と同様に調整した非磁性下地層用非磁性塗料を厚さ４．５μｍの芳香族ポリアミドフィルム上に塗布し、次いで、乾燥させることにより実施例２−６を形成した。非磁性下地層の特性を評価するために、得られた塗布片の半分に対してカレンダー処理を行った後、６０℃で２４時間硬化反応を行った。
【０１３６】
得られた実施例２−７は、膜厚が１．７μｍ、光沢度が２１０％、表面粗度Ｒａが５．６ｎｍ、ヤング率（相対値）が１３１であった。
【０１３７】
＜実施例３−１：磁気記録媒体の製造（構成：磁気記録媒体層１）＞
磁性粒子（１）（種類：鉄を主成分とする針状金属磁性粒子粉末、平均長軸径：０．０６３μｍ、平均短軸径：０．０１１６μｍ、軸比：５．４、保磁力値：１８７．０ｋＡ／ｍ（２，３５０Ｏｅ）、飽和磁化値：１３１．８Ａｍ２／ｋｇ（１３１．８ｅｍｕ／ｇ））１２ｇ、研磨剤（商品名：ＡＫＰ−３０、住友化学株式会社製）１．２ｇ、カーボンブラック（商品名：＃３２５０Ｂ、三菱化成株式会社製）０．１２ｇ、結合剤樹脂溶液（スルホン酸カリウム基を有する塩化ビニル系共重合樹脂３０重量％とシクロヘキサノン７０重量％）及びシクロヘキサノンとを混合して混合物（固形分率７８％）を得、この混合物を更にプラストミルで３０分間混練して混練物を得た。
【０１３８】
この混練物を１．５ｍｍφガラスビーズ９５ｇ、追加結合剤樹脂溶液（スルホン酸ナトリウム基を有するポリウレタン樹脂３０重量％、溶剤（メチルエチルケトン：トルエン＝１：１）７０重量％）、シクロヘキサノン、メチルエチルケトン及びトルエンと共に１４０ｍｌガラス瓶に添加し、ペイントシェーカーで６時間混合・分散を行って磁性塗料を得た。その後、潤滑剤及び硬化剤を加え、更に、ペイントシェーカーで１５分間混合・分散した後、３μｍの平均孔径を有するフィルターを用いてろ過し、磁気記録層用磁性塗料を調整した。
【０１３９】
得られた磁気記録層用磁性塗料の組成は下記の通りであった。
鉄を主成分とする金属磁性粒子粉末                    １００．０重量部、
スルホン酸カリウム基を有する塩化ビニル系共重合樹脂    １０．０重量部、
スルホン酸ナトリウム基を有するポリウレタン樹脂        １０．０重量部、
研磨剤（ＡＫＰ−３０）                                １０．０重量部、
カーボンブラック（＃３２５０Ｂ）                        １．０重量部、
潤滑剤（ミリスチン酸：ステアリン酸ブチル＝１：２）      ３．０重量部、
硬化剤（ポリイソシアネート）                            ５．０重量部、
シクロヘキサノン                                      ６５．８重量部、
メチルエチルケトン                                  １６４．５重量部、
トルエン                                              ９８．７重量部。
【０１４０】
磁気記録層用塗料を前記実施例２−１の上に塗布した後、磁場中において配向・乾燥し、次いで、カレンダー処理を行った後、６０℃で２４時間硬化反応を行い１２．７ｍｍ幅にスリットして磁気記録媒体  １（実施例３−１）を得た。
【０１４１】
得られた磁気記録媒体（実施例３−１）は、磁気記録層の膜厚が０．２μｍ、保磁力値が１９２．１ｋＡ／ｍ（２４１４Ｏｅ）、光沢度が２１５％、表面粗度Ｒａが５．４ｎｍ、ヤング率（相対値）が１３５、Ｄ／Ｏが９個／ｍｓｅｃであった。
【０１４２】
＜実施例３−７：磁気記録媒体の製造（構成：磁気記録媒体層２）＞
上記と同様に調整した磁気記録層用磁性塗料を前記実施例２−７の上に塗布した後、磁場中において配向・乾燥した。
【０１４３】
カーボンブラック（平均一次粒子径  ２５ｎｍ）１２．０ｇ、カーボンブラック（平均一次粒子径  ３７０ｎｍ）１．８ｇ、酸化鉄１．８ｇ、結合剤樹脂溶液（ニトロセルロース３０重量％とシクロヘキサノン７０重量％）及びシクロヘキサノンとを混合して混合物（固形分率７８％）を得、この混合物を更にプラストミルで３０分間混練して混練物を得た。
【０１４４】
この混練物を１．５ｍｍφガラスビーズ９５ｇ、追加結合剤樹脂溶液（スルホン酸ナトリウム基を有するポリウレタン樹脂３０重量％、溶剤（メチルエチルケトン：トルエン＝１：１）７０重量％）、シクロヘキサノン、メチルエチルケトン及びトルエンと共に１４０ｍｌガラス瓶に添加し、ペイントシェーカーで６時間混合・分散を行ってバックコート塗料を得た。その後、潤滑剤及び硬化剤を加え、更に、ペイントシェーカーで１５分間混合・分散した後、３μｍの平均孔径を有するフィルターを用いてろ過し、バックコート層用塗料を調整した。
【０１４５】
得られたバックコート層用塗料の組成は下記の通りであった。
カーボンブラック（一次粒子径  ２５ｎｍ）            １００．０重量部、
カーボンブラック（一次粒子径  ３７０ｎｍ）            １５．０重量部、
酸化鉄                                                １５．０重量部、
ニトロセルロース樹脂                                  ５５．０重量部、
スルホン酸ナトリウム基を有するポリウレタン樹脂        ３５．０重量部、
硬化剤（ポリイソシアネート）                          １８．０重量部、
シクロヘキサノン                                    ３２５．０重量部、
メチルエチルケトン                                  ６５５．０重量部、
トルエン                                            ３２５．０重量部。
【０１４６】
上記で得られたバックコート層用塗料を磁気記録層とは反対面の非磁性支持体上に塗布した後、乾燥し、次いで、カレンダー処理を行った。バックコート層の厚みは０．５μｍであった。その後、６０℃で２４時間硬化反応を行い、０．５インチ幅にスリットして磁気記録層２（実施例３−７）を得た。
【０１４７】
得られた磁気記録媒体（実施例３−７）は、磁気記録層の膜厚が０．２μｍ、保磁力値が１９２．２ｋＡ／ｍ（２４１５Ｏｅ）、光沢度が２１１％、表面粗度Ｒａが５．７ｎｍ、ヤング率（相対値）が１３３、Ｄ／Ｏが１０個／ｍｓｅｃであった。
【０１４８】
前記実施例１−１、２−１、２−７、３−１、及び３−７に従って非磁性粒子粉末、非磁性下地層及び磁気記録媒体を作製した。各製造条件及び得られた非磁性粒子粉末、非磁性下地層及び磁気記録媒体の諸特性を示す。
【０１４９】
粒子粉末１〜５：
各種のヘマタイト粒子粉末及びゲータイト粒子粉末を準備し、上記実施例１−１と同様にして凝集が解きほぐされたヘマタイト粒子粉末及びゲータイト粒子粉末を得た。
【０１５０】
ヘマタイト粒子粉末及びゲータイト粒子粉末の諸特性を表１に示す。
【０１５１】
【表１】
2007128629.tif 000002
【０１５２】
無機粒子粉末１〜７：
無機粒子粉末として表２に示す特性を有する無機粒子粉末を用意した。
【０１５３】
【表２】
2007128629.tif 000003
【０１５４】
実施例１−２〜１−６、比較例１及び２：
粒子粉末の種類、湿式分散処理工程にて添加させる無機粒子粉末の種類及び添加量を種々変えた以外は、前記実施例１−１と同様にして非磁性粒子粉末を得た。
なお、比較例１は粒子粉末１に、無機粒子粉末を添加せず、湿式分散処理工程を行ったものである。
【０１５５】
実施例１−７：
粒子粉末１の針状ヘマタイト粒子粉末１２ｋｇと水１２０ｌとを用いて、前記実施例１−１と同様にして針状ヘマタイト粒子粉末とタングステンカーバイド粒子粉末を含むスラリーを得た。得られたタングステンカーバイド粒子粉末を含む非磁性粒子粉末の再分散スラリーのｐＨ値を１０．５とした。
【０１５６】
次に、該スラリーに水を加えスラリー濃度を９８ｇ／ｌに調整した。このスラリー１２０ｌを加熱して６０℃とし、このスラリー中に１．０ｍｏｌ／ｌのＮａＡｌＯ２溶液５７３７ｍｌ（針状ヘマタイト粒子粉末に対してＡｌ換算で１．３重量％に相当する）を加え、３０分間保持した後、酢酸を用いてｐＨ値を７．５に調整した。この状態で３０分間保持した後、濾過、水洗、乾燥、粉砕して粒子表面がアルミニウムの水酸化物により被覆されている実施例１−７の非磁性粒子粉末を得た。
【０１５７】
実施例１−８〜１−１１：
粒子粉末の種類、湿式分散処理工程における無機粒子粉末の種類及び添加量、表面処理工程における被覆物の種類及び添加量を種々変えた以外は、前記実施例１−７と同様にして非磁性粒子粉末を得た。
【０１５８】
このときの製造条件を表３に、得られた非磁性粒子粉末の諸特性を表４に示す。
【０１５９】
【表３】
2007128629.tif 000004
【０１６０】
【表４】
2007128629.tif 000005
【０１６１】
＜非磁性下地層の製造＞
実施例２−２〜２−６、２−８〜２−１３、比較例３〜８：
非磁性粒子粉末の種類を種々変化させた以外は、前記実施例２−１又は２−７と同様にして非磁性塗料を得た。比較例５及び８については、非磁性塗料を作製する段階で、非磁性粒子粉末１００重量部に対して無機粒子粉末２を０．０５重量部添加し、前記実施例２−１又は２−７と同様にして非磁性下地層を得た。
【０１６２】
このときの製造条件及び得られた非磁性塗料及び非磁性下地層の諸特性を表５に示す。
【０１６３】
【表５】
2007128629.tif 000006
【０１６４】
＜磁気記録媒体の製造＞
実施例３−２〜３−６、実施例３−８〜３−１３及び比較例１５〜２０：
非磁性下地層の種類及び磁性粒子粉末の種類を種々変化させた以外は、前記実施例３−１又は３−７と同様にして磁気記録媒体を製造した。
【０１６５】
尚、使用した磁性粒子１乃至４の諸特性を表６に示す。
【０１６６】
【表６】
2007128629.tif 000007
【０１６７】
このときの製造条件及び得られた磁気記録媒体の諸特性を表７に示す。
【０１６８】
【表７】
2007128629.tif 000008
【産業上の利用可能性】
【０１６９】
本発明に係る非磁性粒子粉末は、分散圧３ｂａｒにおける体積基準平均粒子径（Ｄ５０）３ｂａｒが小さく、わずかな分散力で粒子がほぐれやすいため、非磁性塗料中における分散性に優れているので、磁気記録媒体の非磁性下地層用非磁性粒子粉末として好適である。
【０１７０】
本発明に係る非磁性塗料は、分散性に優れると共に、高い表面平滑性及び強度を有する非磁性下地層を得ることができるので、磁気記録媒体の非磁性下地層用非磁性塗料として好適である。
【０１７１】
本発明に係る磁気記録媒体は、分散性に優れた非磁性塗料から得られた塗膜を非磁性下地層として用いることにより、生産性に優れると共に、非磁性下地層を薄層化した場合にもドロップアウトを低減することが可能であるので、高密度磁気記録媒体として好適である。